(57)【要約】【課題】省エネルギー性と極めて高い耐久性とを両立させ得るコンベアベルト用ゴム組成物を提供すること、そして省エネルギー性と極めて高い耐久性とを併せ持つコンベアベルトを提供すること、さらには、該コンベアベルトを装着したベルトコンベアを提供すること。【解決手段】（Ａ）ジエン系重合体１００質量部、（Ｂ）窒素吸着比表面積６０〜１００ｍ2／ｇ及びジブチルフタレート吸油量１１０ｍｌ／１００ｇ未満のカーボンブラック（ｂ−１）と、窒素吸着比表面積６０ｍ2／ｇ未満及びジブチルフタレート吸油量１１０ｍｌ／１００ｇ以上のカーボンブラック（ｂ−２）とを含有するカーボンブラック２５〜５５質量部、（Ｃ）シリカ１〜１５質量部、及び（Ｄ）シランカップリング剤０．１〜１．５質量部を含有するコンベアベルト用ゴム組成物。さらに、該コンベアベルト用ゴム組成物を用いて得られるコンベアベルト及び該コンベアベルトを装着したベルトコンベア。【選択図】なし【特許請求の範囲】
【請求項１】
（Ａ）ジエン系重合体１００質量部、
（Ｂ）窒素吸着比表面積６０〜１００ｍ2／ｇ及びジブチルフタレート吸油量１１０ｍｌ／１００ｇ未満のカーボンブラック（ｂ−１）と、窒素吸着比表面積６０ｍ2／ｇ未満及びジブチルフタレート吸油量１１０ｍｌ／１００ｇ以上のカーボンブラック（ｂ−２）とを含有するカーボンブラック２５〜５５質量部、
（Ｃ）シリカ１〜１５質量部、及び
（Ｄ）シランカップリング剤０．１〜１．５質量部
を含有するコンベアベルト用ゴム組成物。
【請求項２】
（Ａ）成分が、天然ゴム及びイソプレンゴムから選択される少なくとも１種１５〜６５質量％及びブタジエンゴム８５〜３５質量％からなる、請求項１に記載のコンベアベルト用ゴム組成物。
【請求項３】
前記ブタジエンゴムのシス−１，４結合含有量が９０％以上である、請求項２に記載のコンベアベルト用ゴム組成物。
【請求項４】
さらに老化防止剤０．１〜１０質量部を含有する、請求項１〜３のいずれかに記載のコンベアベルト用ゴム組成物。
【請求項５】
請求項１に記載のゴム組成物を用いて得られるコンベアベルト。
【請求項６】
請求項５に記載のコンベアベルトを装着したベルトコンベア。
【発明の詳細な説明】
【技術分野】
【０００１】
本発明は、コンベアベルト用ゴム組成物、該コンベアベルト用ゴム組成物を用いて得られるコンベアベルト、及び該コンベアベルトを装着したベルトコンベアに関する。
【背景技術】
【０００２】
ベルトコンベアは、資材、食品などの種々の荷物を搬送する手段として利用されている。近年は、輸送量の増加及び輸送効率の向上のために大型化されたものが用いられるようになってきており、全長が数ｋｍに及ぶものも登場してきている。このため、より高い耐久性が求められると共に、消費電力の低減化が求められている。
該ベルトコンベアに装着するベルト（コンベアベルト）は、通常、中に補強材としての芯体を有し、該芯体の上側（コンベアベルトに使用した場合に外周となる面。）のカバーゴム［以下、外周カバーゴムと称する。］と内周（コンベアベルトに使用した場合の裏面。下側。）のカバーゴム［以下、内周カバーゴムと称する。］で挟んでいる。かかる外周カバーゴムとその裏面に位置する内周カバーゴムでは要求される物性が異なり、内周カバーゴムは、耐引裂き性のみならず、コンベアベルトと多数のローラとの接触によるエネルギーの損失を減らす、すなわち低ロス化して電力消費量を低減する必要がある。
これまでに、耐引裂き性に優れたコンベアベルト用ゴム組成物として、天然ゴム（ＮＲ）にブタジエンゴム（ＢＲ）やスチレンブタジエンゴム（ＳＢＲ）を種々の組み合わせで含有させたゴム組成物などが知られている（特許文献１及び２参照）。しかし、特許文献１及び２に記載されたゴム組成物にはスチレンブタジエンゴム（ＳＢＲ）が含有されており、そのため耐引裂き性が良好となっているが、内部損失は大きいため、省エネルギー性には乏しかった。
そこで、本発明者は、（Ａ）ジエン系重合体１００質量部、及び（Ｂ）窒素吸着比表面積６０〜１００ｍ2／ｇ及びジブチルフタレート（ＤＢＰ）吸油量１１０ｍｌ／１００ｇ未満のカーボンブラック（ｂ−１）と、窒素吸着比表面積６０ｍ2／ｇ未満及びＤＢＰ吸油量１１０ｍｌ／１００ｇ以上のカーボンブラック（ｂ−２）とを含有するカーボンブラック２５〜５５質量部とを含有するコンベアベルト用ゴム組成物を開発し、当該ゴム組成物であれば、省エネルギー性と耐久性とを両立させられることを見出し、先に特許出願（特願２０１１−２７１３７８号）した。
【先行技術文献】
【特許文献】
【０００３】
【特許文献１】特開平１１−１３９５２３号公報
【特許文献２】特開２００４−３４６２２０号公報
【発明の概要】
【発明が解決しようとする課題】
【０００４】
ところが、特願２０１１−２７１３７８号に記載のコンベアベルト用ゴム組成物は、確かに従来のコンベアベルト用ゴム組成物に比べて省エネルギー性と耐久性とを高い水準でバランス良く両立しているが、耐久性については必ずしも高い水準を保てない場合があることが判明した。そのため、省エネルギー性に優れながら、耐久性を安定的に高い水準に有するコンベアベルト用ゴム組成物の開発が望まれている。
そこで、本発明の課題は、省エネルギー性と極めて高い耐久性とを両立させ得るコンベアベルト用ゴム組成物を提供すること、そして省エネルギー性と極めて高い耐久性とを併せ持つコンベアベルトを提供すること、さらには、該コンベアベルトを装着したベルトコンベアを提供することにある。
【課題を解決するための手段】
【０００５】
本発明者らは、前記課題を解決するために鋭意研究を重ねた結果、ジエン系重合体と特定のカーボンブラック２種とを特定比率で含有するゴム組成物であれば上記課題を解決し得ることを見出した。本発明は、かかる知見に基づいて完成したものである。
【０００６】
すなわち、本発明は、下記［１］〜［６］に関する。
［１］（Ａ）ジエン系重合体１００質量部、
（Ｂ）窒素吸着比表面積６０〜１００ｍ2／ｇ及びジブチルフタレート吸油量１１０ｍｌ／１００ｇ未満のカーボンブラック（ｂ−１）と、窒素吸着比表面積６０ｍ2／ｇ未満及びジブチルフタレート吸油量１１０ｍｌ／１００ｇ以上のカーボンブラック（ｂ−２）とを含有するカーボンブラック２５〜５５質量部、
（Ｃ）シリカ１〜１５質量部、及び
（Ｄ）シランカップリング剤０．１〜１．５質量部
を含有するコンベアベルト用ゴム組成物。
［２］（Ａ）成分が、天然ゴム及びイソプレンゴムから選択される少なくとも１種１５〜６５質量％及びブタジエンゴム８５〜３５質量％からなる、上記［１］に記載のコンベアベルト用ゴム組成物。
［３］前記ブタジエンゴムのシス−１，４結合含有量が９０％以上である、上記［２］に記載のコンベアベルト用ゴム組成物。
［４］さらに老化防止剤０．１〜１０質量部を含有する、上記［１］〜［３］のいずれかに記載のコンベアベルト用ゴム組成物。
［５］上記［１］に記載のゴム組成物を用いて得られるコンベアベルト。
［６］上記［５］に記載のコンベアベルトを装着したベルトコンベア。
【発明の効果】
【０００７】
本発明によれば、省エネルギー性と極めて高い耐久性とを両立するコンベアベルト用ゴム組成物、省エネルギー性と極めて高い耐久性とを併せ持つコンベアベルト、及び該コンベアベルトを装着したベルトコンベアを提供することができる。特に、本発明のコンベアベルト用ゴム組成物は、微妙な製造条件及び混練条件の相違によらず、安定的に極めて高い耐久性を有する点に大きなメリットを有する。
【発明を実施するための形態】
【０００８】
［コンベアベルト用ゴム組成物］
本発明のコンベアベルト用ゴム組成物は、
（Ａ）ジエン系重合体１００質量部、
（Ｂ）窒素吸着比表面積６０〜１００ｍ2／ｇ及びジブチルフタレート（ＤＢＰ）吸油量１１０ｍｌ／１００ｇ未満のカーボンブラック（ｂ−１）と、窒素吸着比表面積６０ｍ2／ｇ未満及びＤＢＰ吸油量１１０ｍｌ／１００ｇ以上のカーボンブラック（ｂ−２）とを含有するカーボンブラック２５〜５５質量部、
（Ｃ）シリカ１〜１５質量部、及び
（Ｄ）シランカップリング剤０．１〜１．５質量部
を含有するものであり、該ゴム組成物を用いて得られるコンベアベルトは、省エネルギー性と極めて高い耐久性とを併せ持つ。
以下、本発明のコンベアベルト用ゴム組成物の成分について説明する。
【０００９】
（（Ａ）ジエン系重合体）
（Ａ）成分であるジエン系重合体としては、例えば、天然ゴム（ＮＲ）、イソプレンゴム（ＩＲ）、ブタジエンゴム（ＢＲ）、スチレン−ブタジエンゴム（ＳＢＲ）、エチレン−プロピレンゴム（ＥＰＲ）、エチレン−プロピレン−ジエンゴム（ＥＰＤＭ）、ブチルゴム（ＩＩＲ）、ハロゲン化ブチルゴム、クロロプレンゴムなどが挙げられる。これらは１種を単独で使用してもよいし、２種以上を併用してもよい。本発明では、省エネルギー性と耐久性とを両立させる観点から、２種以上を併用することが好ましく、天然ゴム、イソプレンゴム及びブタジエンゴムから選択される少なくとも２種を併用することがより好ましく、天然ゴム及びイソプレンゴムから選択される少なくとも１種と、ブタジエンゴムとを併用することがさらに好ましく、天然ゴム又はイソプレンゴムと、ブタジエンゴムとを併用することが特に好ましい。
また、（Ａ）成分は、省エネルギー性と耐久性とを両立させる観点から、天然ゴム及びイソプレンゴムから選択される少なくとも１種１５〜６５質量％及びブタジエンゴム８５〜３５質量％からなることが好ましく、天然ゴム及びイソプレンゴムから選択される少なくとも１種２０〜６０質量％及びブタジエンゴム８０〜４０質量％からなることがより好ましい。
なお、ブタジエンゴムとしては、省エネルギー性と耐久性とを両立させる観点から、ハイシスブタジエンゴムが好ましい。ハイシスブタジエンゴムとは、ＦＴ−ＩＲによる測定において、１，３−ブタジエン単位中のシス−１，４結合含有量が９０％以上９８％未満のハイシスブタジエンゴムのことである。ハイシスブタジエンゴムの１，３−ブタジエン単位中のシス−１，４結合含有量は、好ましくは９５％以上９８％未満である。ハイシスブタジエンゴムの製造方法に特に制限は無く、公知の方法によって製造することができる。例えば、ネオジウム系触媒を用いてブタジエンを重合することによって製造できる。ハイシスブタジエンゴムは市販されており、例えばＪＳＲ株式会社製の「ＢＲ０１」、「Ｔ７００」などを使用することもできる。
【００１０】
（（Ｂ）カーボンブラック）
（Ｂ）成分であるカーボンブラックとしては、省エネルギー性と耐久性とを両立させる観点から、窒素吸着比表面積６０〜１００ｍ2／ｇ及びＤＢＰ吸油量１１０ｍｌ／１００ｇ未満のカーボンブラック（ｂ−１）と、窒素吸着比表面積６０ｍ2／ｇ未満及びＤＢＰ吸油量１１０ｍｌ／１００ｇ以上のカーボンブラック（ｂ−２）とを併用する。
（ｂ−１）成分のカーボンブラックとしては、耐久性の観点から、窒素吸着比表面積７０〜９０ｍ2／ｇ及びＤＢＰ吸油量６０〜１０８ｍｌ／１００ｇであることが好ましく、窒素吸着比表面積７０〜９０ｍ2／ｇ及びＤＢＰ吸油量６５〜１０８ｍｌ／１００ｇであることがより好ましい。なお、当該（ｂ−１）成分のみでは、耐久性を高める効果があるが、省エネルギー性が低くなる傾向にある。（ｂ−１）成分は、１種を単独で使用してもよいし、２種以上を併用してもよい。
（ｂ−２）成分のカーボンブラックとしては、省エネルギー性の観点から、窒素吸着比表面積３０〜５５ｍ2／ｇ及びＤＢＰ吸油量１１０〜１４０ｍｌ／１００ｇであることが好ましく、窒素吸着比表面積３５〜５０ｍ2／ｇ及びＤＢＰ吸油量１１５〜１３０ｍｌ／１００ｇであることがより好ましい。なお、当該（ｂ−２）成分のみでは、省エネルギー性を向上させる効果があるが、耐久性が低くなる傾向にある。（ｂ−２）成分は、１種を単独で使用してもよいし、２種以上を併用してもよい。
なお、本明細書において、カーボンブラックの窒素吸着比表面積及びＤＢＰ吸油量は、ＪＩＳ  Ｋ  ６２１７（１９９７）に準じて測定した値である。
（ｂ−１）成分と（ｂ−２）成分の含有比率［（ｂ−１）：（ｂ−２）］は、質量比で、好ましくは１０：９０〜９０：１０、より好ましくは１５：８５〜９０：１０、より好ましくは２０：８０〜８０：２０、さらに好ましくは４０：６０〜８０：２０、特に好ましくは５０：５０〜７０：３０である。上記の含有比率であれば、省エネルギー性と耐久性とを共に向上させることができる。
カーボンブラックとしては、ファーネス法、チャンネル法、アセチレン法、サーマル法などのいずれの方法で製造されたものであってもよく、特にファーネス法により製造されたものが好ましい。カーボンブラックとしては、具体的には、標準品種であるＳＡＦ、ＩＳＡＦ、ＨＡＦ、ＦＥＦ、ＧＰＦ、ＳＲＦ（以上、ゴム用ファーネス）、ＭＴカーボンブラック（熱分解カーボン）などが挙げられる。これらの中から、上記規定に合うカーボンブラックを適宜選択して用いればよい。これらの中でも前記ゴム用ファーネスが好ましく、ＨＡＦ、ＦＥＦがより好ましい。
【００１１】
本発明のコンベアベルト用ゴム組成物において、（Ｂ）成分［（ｂ−１）成分と（ｂ−２）成分以外のカーボンブラック（以下、カーボンブラック（ｂ−３）と称する。）も含む。］の含有量は、（Ａ）成分１００質量部に対して２５〜５５質量部である。２５質量部未満であると、耐久性に乏しい。一方、５５質量部を超えると、省エネルギー性が不十分となる。同様の観点から、（Ｂ）成分の含有量は、（Ａ）成分１００質量部に対して、好ましくは２５〜５０質量部、より好ましくは３０〜５０質量部、さらに好ましくは３５〜５０質量部である。
（Ｂ）成分中、（ｂ−１）成分と（ｂ−２）成分の合計含有比率は、好ましくは８５質量％以上、より好ましくは９０質量％以上、さらに好ましくは９５質量％以上、特に好ましくは実質的に１００質量％である。
本発明のコンベアベルト用ゴム組成物は、本発明の効果を著しく損なわない範囲で、上記（ｂ−１）成分及び（ｂ−２）成分に該当しないカーボンブラック（ｂ−３）を含有していてもよい。該カーボンブラック（ｂ−３）を含有する場合、その含有量は、（Ｂ）成分中の（ｂ−１）成分と（ｂ−２）成分の合計含有比率が上記範囲内になることが好ましい。
【００１２】
（（Ｃ）シリカ）
本発明では、ゴム組成物に（Ｃ）成分としてシリカを含有させることにより、前記（Ａ）成分と（Ｂ）成分とを特定配合比で含有したゴム組成物が有する省エネルギー性を保持しつつ、良好な耐久性をより一層向上させる効果が得られる。該（Ｃ）成分の配合により、配合順序、配合方法及び混練条件等によらず、安定的に極めて高い耐久性を有するゴム組成物が得られる。このような効果が発現する正確な理由は不明ではあるが、次のように推測する。つまり、シリカが、コンベアベルトに必要な小変形の歪によって生じるエネルギーを熱に変換する能力は持たないために省エネルギー性は維持するか又はあまり低減しないが、大変形の歪によって生じるエネルギーを熱に変換して散逸させる能力を持っており、それ故に耐久性が大幅に高まるものと推測する。
該シリカとしては、市販のあらゆるものが使用できる。中でも、湿式シリカ、乾式シリカ、コロイダルシリカを用いるのが好ましく、湿式シリカを用いるのが特に好ましい。
シリカのＢＥＴ比表面積（ＩＳＯ  ５７９４／１に準拠して測定）は、４０〜３５０ｍ2／ｇであるのが好ましい。ＢＥＴ表面積がこの範囲であるシリカは、ゴム成分中への分散性が良好であり、良好な省エネルギー性を保持しつつ、ゴム組成物の耐久性向上効果が優れる。この観点から、シリカのＢＥＴ表面積は、より好ましくは８０〜３５０ｍ2／ｇ、さらに好ましくは１２０〜３５０ｍ2／ｇ、特に好ましくは１５０〜３００ｍ2／ｇである。
このようなシリカとしては、東ソー・シリカ株式会社製、商品名「ニプシルＡＱ」（ＢＥＴ比表面積＝２２０ｍ2／ｇ）、「ニプシルＫＱ」、デグッサ社製、商品名「ウルトラジルＶＮ３」（ＢＥＴ比表面積＝１７５ｍ2／ｇ）等の市販品があり、これらを用いることができる。
シリカは、１種を単独で使用してもよいし、２種以上を併用してもよい。
本発明のコンベアベルト用ゴム組成物において、（Ｃ）成分であるシリカの含有量は、（Ａ）成分１００質量部に対して１〜１５質量部である。１質量部未満であると、耐久性の向上効果に乏しく、一方、１５質量部を超えると、組成物がごわごわした状態となり、シート状にし難い、つまり成形性が低下する。この観点から、（Ａ）成分１００質量部に対して、好ましくは１〜１０質量部、より好ましくは２〜８質量部、さらに好ましくは２〜６質量部である。
また、（Ｂ）成分及び（Ｃ）成分の合計含有量は、（Ａ）成分１００質量部に対して２６〜７０質量部となるが、省エネルギー性と極めて高い耐久性とを両立する観点から、好ましくは３０〜６０質量部、より好ましくは３５〜５５質量部、さらに好ましくは４０〜５０質量部である。
【００１３】
（（Ｄ）シランカップリング剤）
本発明のゴム組成物には、（Ｃ）成分により低下しがちである省エネルギー性を高い水準に維持するため、（Ｄ）成分としてシランカップリング剤を含有させる。
シランカップリング剤としては、下記一般式（Ｉ）〜（IV）で表わされる化合物からなる群から選択される少なくとも１種であることが好ましい。本発明のゴム組成物は、このようなシランカップリング剤を用いることにより、ゴム加工時の作業性に更に優れると共に、耐久性の一層の向上効果が得られる。
以下、下記一般式（Ｉ）〜（IV）を順に説明する。
【００１４】
【化１】
2014031248.tif 000002
式中、複数のＲ1は同一でも異なっていてもよく、各々炭素数１〜８の直鎖、環状もしくは分枝のアルキル基又は炭素数２〜８の直鎖もしくは分枝のアルコキシアルキル基を表す。複数のＲ2は同一でも異なっていてもよく、各々炭素数１〜８の直鎖、環状もしくは分枝のアルキル基を表す。複数のＲ3は同一でも異なっていてもよく、各々炭素数１〜８の直鎖もしくは分枝のアルキレン基を表す。ａは平均値として２〜６であり、ｐ及びｒは同一でも異なっていてもよく、各々平均値として０〜３である。但し、ｐ及びｒの双方が３であることはない。
【００１５】
上記一般式（Ｉ）で表わされるシランカップリング剤の具体例として、ビス（３−トリエトキシシリルプロピル）テトラスルフィド、ビス（３−トリメトキシシリルプロピル）テトラスルフィド、ビス（３−メチルジメトキシシリルプロピル）テトラスルフィド、ビス（２−トリエトキシシリルエチル）テトラスルフィド、ビス（３−トリエトキシシリルプロピル）ジスルフィド、ビス（３−トリメトキシシリルプロピル）ジスルフィド、ビス（３−メチルジメトキシシリルプロピル）ジスルフィド、ビス（２−トリエトキシシリルエチル）ジスルフィド、ビス（３−トリエトキシシリルプロピル）トリスルフィド、ビス（３−トリメトキシシリルプロピル）トリスルフィド、ビス（３−メチルジメトキシシリルプロピル）トリスルフィド、ビス（２−トリエトキシシリルエチル）トリスルフィド、ビス（３−モノエトキシジメチルシリルプロピル）テトラスルフィド、ビス（３−モノエトキシジメチルシリルプロピル）トリスルフィド、ビス（３−モノエトキシジメチルシリルプロピル）ジスルフィド、ビス（３−モノメトキシジメチルシリルプロピル）テトラスルフィド、ビス（３−モノメトキシジメチルシリルプロピル）トリスルフィド、ビス（３−モノメトキシジメチルシリルプロピル）ジスルフィド、ビス（２−モノエトキシジメチルシリルエチル）テトラスルフィド、ビス（２−モノエトキシジメチルシリルエチル）トリスルフィド、ビス（２−モノエトキシジメチルシリルエチル）ジスルフィド等が挙げられる。
【００１６】
【化２】
2014031248.tif 000003
式中、Ｒ4は、−Ｃｌ、−Ｂｒ、Ｒ9Ｏ−、Ｒ9Ｃ（＝Ｏ）Ｏ−、Ｒ9Ｒ10Ｃ＝ＮＯ−、Ｒ9Ｒ10ＣＮＯ−、Ｒ9Ｒ10Ｎ−及び−（ＯＳｉＲ9Ｒ10）h（ＯＳｉＲ9Ｒ10Ｒ11）から選択される一価の基（Ｒ9、Ｒ10及びＲ11は、それぞれ独立して、水素原子又は炭素数１〜１８の一価の炭化水素基であり、それぞれ同一でもよいし、異なっていてもよい。また、ｈは、平均値として１〜４である。）であり、Ｒ5はＲ4、水素原子又は炭素数１〜１８の一価の炭化水素基であり、Ｒ6は、Ｒ4、Ｒ5、水素原子又は−[Ｏ（Ｒ12Ｏ）j]0.5 −基（Ｒ12は炭素数１〜１８のアルキレン基である。ｊは、１〜４の整数である。）であり、Ｒ7は、炭素数１〜１８の二価の炭化水素基であり、Ｒ8は、炭素数１〜１８の一価の炭化水素基である。また、ｘ、ｙ及びｚは、ｘ＋ｙ＋２ｚ＝３、０≦ｘ≦３、０≦ｙ≦２、０≦ｚ≦１の関係を満たす数である。
【００１７】
上記一般式（II）において、Ｒ8〜Ｒ11はそれぞれ同一でも異なっていてもよく、各々炭素数１〜１８の直鎖、環状もしくは分枝のアルキル基、アルケニル基、アリール基及びアラルキル基からなる群から選択される基であることが好ましい。
また、Ｒ5が炭素数１〜１８の一価の炭化水素基である場合は、直鎖、環状もしくは分枝のアルキル基、アルケニル基、アリール基及びアラルキル基からなる群から選択される基であることが好ましい。Ｒ12は直鎖、環状又は分枝のアルキレン基であることが好ましく、特に直鎖状のものが好ましい。Ｒ7の炭素数１〜１８の二価の炭化水素基としては、例えば炭素数１〜１８のアルキレン基、炭素数２〜１８のアルケニレン基、炭素数５〜１８のシクロアルキレン基、炭素数６〜１８のシクロアルキルアルキレン基、炭素数６〜１８のアリーレン基、炭素数７〜１８のアラルキレン基を挙げることができる。前記アルキレン基及びアルケニレン基は、直鎖状、枝分かれ状のいずれであってもよく、前記シクロアルキレン基、シクロアルキルアルキレン基、アリーレン基及びアラルキレン基は、環上に低級アルキル基等の置換基を有していてもよい。このＲ7としては、炭素数１〜６のアルキレン基が好ましく、特に直鎖状アルキレン基、例えばメチレン基、エチレン基、トリメチレン基、テトラメチレン基、ペンタメチレン基、ヘキサメチレン基を好ましく挙げることができる。
【００１８】
上記一般式（II）におけるＲ5、Ｒ8〜Ｒ11の炭素数１〜１８の一価の炭化水素基の具体例としては、メチル基、エチル基、ｎ−プロピル基、イソプロピル基、ｎ−ブチル基、イソブチル基、ｓｅｃ−ブチル基、ｔｅｒｔ−ブチル基、ペンチル基、ヘキシル基、オクチル基、デシル基、ドデシル基、シクロペンチル基、シクロヘキシル基、ビニル基、プロペニル基、アリル基、ヘキセニル基、オクテニル基、シクロペンテニル基、シクロヘキセニル基、フェニル基、トリル基、キシリル基、ナフチル基、ベンジル基、フェネチル基、ナフチルメチル基等が挙げられる。
上記一般式（II）におけるＲ12の例としては、メチレン基、エチレン基、トリメチレン基、テトラメチレン基、ペンタメチレン基、ヘキサメチレン基、オクタメチレン基、デカメチレン基、ドデカメチレン基等が挙げられる。
【００１９】
前記一般式（II）で表されるシランカップリング剤の具体例としては、３−ヘキサノイルチオプロピルトリエトキシシラン、３−オクタノイルチオプロピルトリエトキシシラン、３−デカノイルチオプロピルトリエトキシシラン、３−ラウロイルチオプロピルトリエトキシシラン、２−ヘキサノイルチオエチルトリエトキシシラン、２−オクタノイルチオエチルトリエトキシシラン、２−デカノイルチオエチルトリエトキシシラン、２−ラウロイルチオエチルトリエトキシシラン、３−ヘキサノイルチオプロピルトリメトキシシラン、３−オクタノイルチオプロピルトリメトキシシラン、３−デカノイルチオプロピルトリメトキシシラン、３−ラウロイルチオプロピルトリメトキシシラン、２−ヘキサノイルチオエチルトリメトキシシラン、２−オクタノイルチオエチルトリメトキシシラン、２−デカノイルチオエチルトリメトキシシラン、２−ラウロイルチオエチルトリメトキシシラン等を挙げることができる。中でも、３−オクタノイルチオプロピルトリエトキシシラン（Ｇｅｎｅｒａｌ  Ｅｌｅｃｔｒｉｃ  Ｓｉｌｉｃｏｎｅｓ社製、「ＮＸＴシラン」）が特に好ましい。
【００２０】
【化３】
2014031248.tif 000004
式中、Ｒ13は、炭素数１〜８の直鎖、環状もしくは分枝のアルキル基又は炭素数２〜８の直鎖もしくは分枝のアルコキシアルキル基であり、複数のＲ13は、同一でも異なっていてもよい。Ｒ14は、炭素数１〜８の直鎖、環状もしくは分枝のアルキル基であり、複数のＲ14は、同一でも異なっていてもよい。Ｒ15は、炭素数１〜８の直鎖もしくは分枝のアルキレン基であり、複数のＲ15は、同一でも異なっていてもよい。Ｒ16は、一般式（−Ｓ−Ｒ17−Ｓ−）、（−Ｒ18−Ｓm1−Ｒ19−）及び（−Ｒ20−Ｓm2−Ｒ21−Ｓm3−Ｒ22−）のいずれかの二価の基（Ｒ17〜Ｒ22は同一でも異なっていてもよく、各々炭素数１〜２０の二価の炭化水素基、二価の芳香族基又は硫黄及び酸素以外のヘテロ元素を含む二価の有機基であり、ｍ１、ｍ２、ｍ３は同一でも異なっていてもよく、各々平均値として１以上４未満である。）である。
また、ｋは、平均値として１〜６であり、ｓ及びｔは、それぞれ独立して、平均値として０〜３であり、それぞれ同一でも異なっていてもよい。但し、ｓ及びｔの双方が３であることはない。
【００２１】
上記一般式（III）で表わされるシランカップリング剤の具体例として、
平均組成式 （ＣＨ3ＣＨ2Ｏ）3Ｓｉ−（ＣＨ2）3−Ｓ2−（ＣＨ2）6−Ｓ2−（ＣＨ2）3−Ｓｉ（ＯＣＨ2ＣＨ3）3、
平均組成式 （ＣＨ3ＣＨ2Ｏ）3Ｓｉ−（ＣＨ2）3−Ｓ2−（ＣＨ2）10−Ｓ2−（ＣＨ2）3−Ｓｉ（ＯＣＨ2ＣＨ3）3、
平均組成式 （ＣＨ3ＣＨ2Ｏ）3Ｓｉ−（ＣＨ2）3−Ｓ3−（ＣＨ2）6−Ｓ3−（ＣＨ2）3−Ｓｉ（ＯＣＨ2ＣＨ3）3、
平均組成式 （ＣＨ3ＣＨ2Ｏ）3Ｓｉ−（ＣＨ2）3−Ｓ4−（ＣＨ2）6−Ｓ4−（ＣＨ2）3−Ｓｉ（ＯＣＨ2ＣＨ3）3、
平均組成式 （ＣＨ3ＣＨ2Ｏ）3Ｓｉ−（ＣＨ2）3−Ｓ−（ＣＨ2）6−Ｓ2−（ＣＨ2）6−Ｓ−（ＣＨ2）3−Ｓｉ（ＯＣＨ2ＣＨ3）3、
平均組成式 （ＣＨ3ＣＨ2Ｏ）3Ｓｉ−（ＣＨ2）3−Ｓ−（ＣＨ2）6−Ｓ2.5−（ＣＨ2）6−Ｓ−（ＣＨ2）3−Ｓｉ（ＯＣＨ2ＣＨ3）3、
平均組成式 （ＣＨ3ＣＨ2Ｏ）3Ｓｉ−（ＣＨ2）3−Ｓ−（ＣＨ2）6−Ｓ3−（ＣＨ2）6−Ｓ−（ＣＨ2）3−Ｓｉ（ＯＣＨ2ＣＨ3）3、
平均組成式 （ＣＨ3ＣＨ2Ｏ）3Ｓｉ−（ＣＨ2）3−Ｓ−（ＣＨ2）6−Ｓ4−（ＣＨ2）6−Ｓ−（ＣＨ2）3−Ｓｉ（ＯＣＨ2ＣＨ3）3、
平均組成式 （ＣＨ3ＣＨ2Ｏ）3Ｓｉ−（ＣＨ2）3−Ｓ−（ＣＨ2）10−Ｓ2−（ＣＨ2）10−Ｓ−（ＣＨ2）3−Ｓｉ（ＯＣＨ2ＣＨ3）3、
平均組成式 （ＣＨ3ＣＨ2Ｏ）3Ｓｉ−（ＣＨ2）3−Ｓ4−（ＣＨ2）6−Ｓ4−（ＣＨ2）6−Ｓ4−（ＣＨ2）3−Ｓｉ（ＯＣＨ2ＣＨ3）3、
平均組成式 （ＣＨ3ＣＨ2Ｏ）3Ｓｉ−（ＣＨ2）3−Ｓ2−（ＣＨ2）6−Ｓ2−（ＣＨ2）6−Ｓ2−（ＣＨ2）3−Ｓｉ（ＯＣＨ2ＣＨ3）3、
平均組成式 （ＣＨ3ＣＨ2Ｏ）3Ｓｉ−（ＣＨ2）3−Ｓ−（ＣＨ2）6−Ｓ2−（ＣＨ2）6−Ｓ2−（ＣＨ2）6−Ｓ−（ＣＨ2）3−Ｓｉ（ＯＣＨ2ＣＨ3）3
で表される化合物等が好ましく挙げられる。
【００２２】
【化４】
2014031248.tif 000005
式中、Ｒ23は、炭素数１〜２０の直鎖、分岐又は環状のアルキル基である。Ｇは、炭素数１〜９のアルカンジイル基又はアルケンジイル基である。
Ｚaは、二つの珪素原子と結合することのできる基で、且つ [−０−]0.5、[−０−Ｇ−]0.5又は[−Ｏ−Ｇ−Ｏ−] 0.5から選ばれる基であり、複数のＺaは、同一でも異なっていてもよい。Ｚbは、二つの珪素原子と結合することのできる基で、且つ [−Ｏ−Ｇ−Ｏ−] 0.5で表される官能基であり、複数のＺbは、同一でも異なっていてもよい。Ｚcは、−Ｃｌ、−Ｂｒ、−ＯＲa、ＲaＣ(＝Ｏ)Ｏ−、ＲaＲbＣ＝ＮＯ−、ＲaＲbＮ−、Ｒa−、ＨＯ−Ｇ−Ｏ−（Ｇは上記表記と一致する。）で表される官能基であり、複数のＺcは、同一でも異なっていてもよい。
また、ＲaとＲbはそれぞれ独立して、炭素数１〜２０の直鎖、分岐又は環状のアルキル基であり、それぞれ同一でも異なっていてもよい。
ｍ、ｎ、ｕ、ｖ、ｗは、１≦ｍ≦２０、０≦ｎ≦２０、０≦ｕ≦３、０≦ｖ≦２、０≦ｗ≦１であり、且つ（ｕ／２）＋ｖ＋２ｗ＝２又は３である。ｍ、ｎ、ｕ、ｖ、ｗは、それぞれ同一でも異なっていてもよい。Ａ部が複数である場合、複数のＡ部におけるＺau、Ｚbv及びＺcwそれぞれは、同一でも異なっていてもよく、Ｂ部が複数である場合、複数のＢ部におけるＺau、Ｚbv及びＺcwそれぞれにおいは、同一でも異なってもよい。
【００２３】
上記一般式（IV）で表わされるシランカップリング剤としては、式（Ｖ）、式（VI）、式（VII）で表されるシランカップリング剤が挙げられる。
【化５】
2014031248.tif 000006
式中、Ｌはそれぞれ独立して炭素数１〜９のアルカンジイル基又はアルケンジイル基であり、ｘ＝ｍ、ｙ＝ｎである。
【００２４】
式（Ｖ）で表されるシランカップリング剤としては、Ｍｏｍｅｎｔｉｖｅ  Ｐｅｒｆｏｒｍａｎｃｅ  Ｍａｔｅｒｉａｌｓ社製の「ＮＸＴ  Ｌｏｗ−Ｖ  Ｓｉｌａｎｅ」を市販品として入手できる。
また、式（VI）で表されるシランカップリング剤としては、Ｍｏｍｅｎｔｉｖｅ  Ｐｅｒｆｏｒｍａｎｃｅ  Ｍａｔｅｒｉａｌｓ社製の「ＮＸＴ  Ｕｌｔｒａ  Ｌｏｗ−Ｖ  Ｓｉｌａｎｅ」を市販品として入手できる。
さらに、式（VII）で表されるシランカップリング剤としては、Ｍｏｍｅｎｔｉｖｅ  Ｐｅｒｆｏｒｍａｎｃｅ  Ｍａｔｅｒｉａｌｓ社製の「ＮＸＴ−Ｚ」を市販品として入手できる。
上記一般式（II）、式（Ｖ）又は式（VI）で得られるシランカップリング剤は、いずれも保護されたメルカプト基を有するため、加硫工程以前の工程での加工中に初期加硫（スコーチ）の発生を防止することができ、それゆえに加工性が良好となる。
また、式（Ｖ）、式（VI）又は式（VII）で得られるシランカップリング剤は、アルコキシシランの炭素数が多いため、アルコール等の揮発性有機化合物（ＶＯＣ）の発生が少なく、作業環境上好ましい。また、式（VII）のシランカップリング剤は省エネルギー性の観点から好ましい。
【００２５】
シランカップリング剤としては、上記一般式（Ｉ）〜（IV）で表わされる化合物の中でも、一般式（Ｉ）で表わされる化合物が好ましい。これは、適宜添加する加硫促進剤により、（Ａ）成分であるジエン系重合体と反応するポリスルフィド結合部位を活性化し易いからである。
本発明においては、シランカップリング剤は、１種を単独で使用してもよいし、２種以上を併用してもよい。
本発明のコンベアベルト用ゴム組成物にシランカップリング剤を含有させる場合、その含有量は、（Ａ）成分に対して０．１〜１．５質量部であり、当該値は、（Ｃ）成分に対して１０質量％という基準から求められたものである。この範囲であれば、耐久性を高く維持したまま、（Ｃ）成分により低下しがちである省エネルギー性を高い水準に維持することができる。この観点から、（Ａ）成分１００質量部に対して、好ましくは０．１〜１質量部、より好ましくは０．２〜０．８質量部、さらに好ましくは０．２〜０．６質量部である。
【００２６】
（その他の成分）
本発明のコンベアベルト用ゴム組成物には、本発明の効果が著しく損なわれない範囲で、さらにその他の添加剤を加えてもよい。かかる添加剤としては、通常、コンベアベルトのカバーゴムに含有されるものであれば特に制限は無い。該添加剤としては、例えば、ステアリン酸等の脂肪酸、酸化亜鉛（亜鉛華）、老化防止剤、硫黄、加硫促進剤、加硫遅延剤（スコーチ防止剤）、オイル、樹脂、ワックス、しゃく解剤、オゾン亀裂防止剤、抗酸化剤、クレー、炭酸カルシウムなどが挙げられる。これらは、市販品を使用できる。
脂肪酸を使用する場合、その使用量は、（Ａ）成分１００質量部に対して、０．１〜１０質量部が好ましく、１〜５質量部がより好ましい。
酸化亜鉛を使用する場合、その使用量は、（Ａ）成分１００質量部に対して、０．５〜１０質量部が好ましく、１〜５質量部がより好ましい。
老化防止剤としては、公知の老化防止剤を選択し用いることができる。例えば、Ｎ−フェニル−Ｎ'−（１，３−ジメチルブチル）−ｐ−フェニレンジアミン（６Ｃ）やＮ−フェニル−Ｎ'−イソプロピル−ｐ−フェニレンジアミン（３Ｃ）、２，２，４−トリメチル−１，２−ジヒドロキノリン重合物（ＲＤ）などが挙げられる。老化防止剤を使用する場合、その使用量は、（Ａ）成分１００質量部に対して、０．１〜１０質量部が好ましく、０．５〜５質量部がより好ましく、１〜５質量部がさらに好ましい。
【００２７】
硫黄を使用する場合、その使用量は、（Ａ）成分１００質量部に対して、硫黄分として０．５〜１０質量部が好ましく、０．５〜４質量部がより好ましい。
加硫促進剤としては、特に限定されるものではないが、例えば、Ｍ（２−メルカプトベンゾチアゾール）、ＤＭ（ジベンゾチアジルジスルフィド）、ＣＺ（Ｎ−シクロヘキシル−２−ベンゾチアジルスルフェンアミド）等のチアゾール系、あるいはＤＰＧ（ジフェニルグアニジン）等のグアニジン系の加硫促進剤等を挙げることができる。加硫促進剤を使用する場合、その使用量は、（Ａ）成分１００質量部に対して、０．１〜５質量部が好ましく、さらに好ましくは０．１〜２質量部である。
その他の添加剤の添加量も、本発明の目的が損なわれない範囲で当業者が適宜選択できる。
【００２８】
（コンベアベルト用ゴム組成物の製造方法）
（Ａ）成分へ、（Ｂ）成分、（Ｃ）成分、必要に応じて（Ｄ）成分、そしてさらに適宜必要な添加剤を配合して混練することにより、本発明のコンベアベルト用ゴム組成物が得られる。
混練方法は、当業者が通常実施する方法に従えばよい。例えば、硫黄、加硫促進剤以外の全成分を、バンバリーミキサー、ブラベンダー、ニーダー、高剪断型ミキサーなどの混合機を用いて、好ましくは８０〜２００℃、より好ましくは１００〜１８０℃、さらに好ましくは１２０〜１８０℃、特に好ましくは１３０〜１７０℃で混練（Ａ練り）した後、硫黄、加硫促進剤を添加して混練ロール機などで好ましくは０〜５０℃、より好ましくは０〜４０℃、さらに好ましくは０〜３０℃で混練（Ｂ練り）する方法が好ましく挙げられる。なお、Ａ練りの際の混練温度は、低過ぎると反応率が低くなり、一方、高過ぎると反応が行き過ぎてゴムが硬くなる。
こうして得られるゴム組成物を加熱金型によって、好ましくは８０〜２００℃、より好ましくは１００〜１８０℃、さらに好ましくは１４０〜１８０℃（いずれも金型温度）にて加硫することにより、本発明のコンベアベルト（外周カバーゴム又は内周カバーゴム）を得ることができる。通常、外周カバーゴムと内周カバーゴムとが、補強材である芯体を挟んで一つのコンベアベルトとなり、ベルトコンベアに装着される。本発明のコンベアベルト用ゴム組成物は、省エネルギー性と極めて高い耐久性とを併せ持つため、コンベアベルトの、特に内周カバーゴムとして有用である。
【実施例】
【００２９】
次に、本発明を実施例によりさらに詳細に説明するが、本発明はこれらの例によって何ら限定されるものではない。
なお、各例で得られたコンベアベルト用ゴム組成物を用い、以下に示す方法に従って耐久性及び省エネルギー性を評価した。
（耐久性−耐引裂き性）
ＪＩＳ  Ｋ６２５２に従い、トラウザ形試験片を用いて引裂力（Ｎ／ｍｍ）を測定し、耐久性の指標とした。なお、表１では、参考例１における引裂力を基準（１００）としたときの相対値で表した。値が大きいほど、耐久性に優れることを示す。
（省エネルギー性−低ロス性）
各例で得られたコンベアベルト用ゴム組成物から、縦４０ｍｍ、横５ｍｍ、厚さ２ｍｍのシートを作成した。かかるシートを用い、粘弾性スペクトロメーター（株式会社東洋精機製作所製）により、チャック間距離１０ｍｍ、動的歪２％、周波数１０Ｈｚの測定条件にて、動的粘弾性測定を行ない、２０℃における損失正接（ｔａｎδ）を測定した。動的弾性率をＥ’（Ｎ／ｍｍ）としたとき、ｔａｎδ／Ｅ’0.32を求めることにより、低ロス性の指標とした。なお、表１では、参考例１における値を基準（１００）としたときの相対値で表した。値が小さいほど、省エネルギー性に優れることを示す。
【００３０】
参考例１、実施例１〜６及び比較例１〜１０
表１に示した配合量（単位：質量部）で硫黄及び加硫促進剤を除く各成分をバンバリーミキサーにて１５０℃で混練（Ａ練り）し、引き続き硫黄及び加硫促進剤を添加して混合（Ｂ練り）することによりコンベアベルト用ゴム組成物を得、該ゴム組成物を金型温度１６０℃で１５分加硫することにより、コンベアベルトに用いるカバーゴムを得た。得られたカバーゴムの耐久性及び省エネルギー性を評価した。結果を表１に示す。
【００３１】
【表１】
2014031248.tif 000007
【００３２】
以下に、表１中の各成分について詳細に説明する。
１）天然ゴム、グレード；ＲＳＳ−３号
２）Ｔ０７００（商品名）、ハイシスブタジエンゴム、ＪＳＲ株式会社製
３）ショウブラック  Ｎ３３０（ＨＡＦ）、窒素吸着比表面積８２ｍ2／ｇ及びＤＢＰ吸油量１０２ｍｌ／１００ｇ、キャボットジャパン株式会社製、（ｂ−１）成分
４）シースト３００（ＨＡＦ−ＬＳ）、窒素吸着比表面積８４ｍ2／ｇ及びＤＢＰ吸油量７２ｍｌ／１００ｇ、東海カーボン株式会社製、（ｂ−１）成分
５）旭＃６５（ＦＥＦ）、窒素吸着比表面積４２ｍ2／ｇ及びＤＢＰ吸油量１２１ｍｌ／１００ｇ、旭カーボン株式会社製、（ｂ−２）成分
６）シースト６、窒素吸着比表面積１１９ｍ2／ｇ及びＤＢＰ吸油量１１４ｍｌ／１００ｇ、東海カーボン株式会社製、（ｂ−３）成分
７）旭＃５５−ＨＰ、窒素吸着比表面積３０ｍ2／ｇ及びＤＢＰ吸油量９０ｍｌ／１００ｇ、旭カーボン株式会社製、（ｂ−３）成分
８）ニップシールＡＱ（商品名）、ＢＥＴ表面積２２０ｍ2／ｇ、東ソーシリカ株式会社製
９）Ｓｉ６９（商品名）、ビス（３−トリエトシキシリルプロピル）テトラスルフィド、エボニックデグサジャパン株式会社製
１０）ステアリン酸３００（商品名）、新日本理化株式会社製
１１）亜鉛華、東邦亜鉛株式会社製
１２）ノクラック６Ｃ（商品名）、大内新興化学工業株式会社製
１３）普通硫黄、Ｓｕｌｆａｘ  Ｚ、鶴見化学工業株式会社製
１４）ノクセラーＮＳ−Ｆ、大内新興化学工業株式会社製
【００３３】
表１より、本発明のベルトコンベア用ゴム組成物の場合には、省エネルギー性と極めて高い耐久性が両立していることがわかる。
一方、比較例１のように、（Ｂ）成分として（ｂ−１）成分のみしか含有せず、且つ（Ｃ）成分のシリカを含有していない場合には、省エネルギー性に乏しかった。比較例２のように、（Ｂ）成分として（ｂ−２）成分のみしか含有せず、且つ（Ｃ）成分のシリカを含有していない場合には、耐久性が大幅に低下した。
また、比較例３のように、シリカの含有量が多すぎると、耐久性のみが大幅に改善され、省エネルギー性が大幅に低下した。
比較例４のように、シリカを含有させただけで（Ｄ）成分であるシランカップリング剤を含有させなかった場合、耐久性は高いものの、省エネルギー性に乏しくなってしまった。（Ｃ）成分のシリカと共に、（Ｃ）成分のシランカップリング剤を含有させることが重要であることが分かる。
比較例５のように、（Ｂ）成分として、（ｂ−１）成分及び（ｂ−２）成分をいずれも用いず、（ｂ−３）成分であるカーボンブラック４とカーボンブラック５を用いた場合、耐久性が大幅に低下し、省エネルギー性にも乏しかった。比較例６のように、（ｂ−２）成分の代わりに（ｂ−３）成分であるカーボンブラック４を用いた場合、省エネルギー性が大幅に低下し、また、比較例７のように、（ｂ−２）成分の代わりに（ｂ−３）成分であるカーボンブラック５を用いた場合、耐久性が大幅に低下した。さらに、比較例８のように、（ｂ−１）成分の代わりに（ｂ−３）成分であるカーボンブラック４を用いた場合、省エネルギー性が大幅に低下した。
比較例９のように、（Ｂ）成分の含有量が少ない場合、耐久性が大幅に低下した。比較例１０のように、（Ｂ）成分の合計含有量が多い場合、耐久性に乏しくなると共に、省エネルギー性まで低下した。
【産業上の利用可能性】
【００３４】
本発明のゴム組成物は、省エネルギー性に優れ、且つ耐久性が極めて高いため、コンベアベルト、特にコンベアベルトの内周カバーゴムとして有用である。